FR 2927265 A1 20090814 FR 0850916 A 20080213 La présente invention concerne une émulsion aqueuse comportant un liant ayant au moins un composé issu de ressources renouvelables ainsi qu'une peinture ou enduit comportant une telle émulsion. Elle a des applications dans le domaine du génie civil et notamment pour la réalisation de marquages routiers ou comme revêtement de sols pour protection de bétons ou d'enrobés bitumineux. Les produits, notamment du type peinture et enduit aqueux, sont généralement réalisés à base d'émulsions à partir de matières premières issues de la pétrochimie. S'ils ont l'avantage de mettre en oeuvre de l'eau, ces produits issus de la pétrochimie ont toutefois l'inconvénient de provenir de ressources non renouvelables. Dans le contexte présent de réduction des émissions carbonées issues de sources non renouvelables, on comprend qu'il est souhaitable de développer des produits de ce type mais qui mettent en oeuvre des liants à base de composants issus de ressources renouvelables, en pratique végétales et notamment agricoles dont forestières, aquatiques (plantes aquatiques), en substitution des liant pétrochimiques habituels pour ces applications de peintures, enduits, encres, vernis, adhésifs et colles. De tels produits présentent alors des avantages chiffrés liés aux critères du développement durable. On connaît ainsi par le brevet US 6 369 119 B1 déposé par Rasio Chemicals UK Ltd en 2002, une émulsion de résine de colophane. Par le brevet US 5 288 782 on connaît une mise en oeuvre d'une émulsion de résine de colophane en tant qu'agent d'encollage ou d'apprêtage pour l'industrie du papier et destiné à augmenter la résistance du substrat cellulosique au mouillage en milieu aqueux. On connaît également par la demande de brevet FR 2 867 192 au nom de la société ALBAC, une peinture à base de standolie d'huiles végétales ou animales et d'émulsifiants naturels. Toutefois, dans ce dernier document, la résine naturelle est en très faible quantité (0,5% à 10%), à titre d'additif, et pour augmenter la dureté, la souplesse ou la brillance de l'émulsion selon l'utilisation souhaitée. On connaît également par la demande FR-2853647 un liant d'origine végétale. A la base, le produit proposé par la présente invention est une émulsion aqueuse comportant un liant ayant au moins un composé issu de ressources renouvelables, ladite émulsion étant destinée à être mise en oeuvre dans une peinture (dont vernis) ou un enduit. Selon l'invention, l'émulsion comporte : d'une part une phase liant résultant du mélange d'au moins une résine de colophane et d'au moins une huile végétale ou un dérivé d'huile végétale, dans la phase liant, la résine de colophane représentant 99% à 40%, de préférence de 99% à 70% et, mieux, de 95% à 84%, et l'huile végétale ou dérivé d'huile végétale représentant le complément à 100% de la phase liant, et d'autre part une phase aqueuse comportant au moins un tensioactif et de l'eau, dans l'émulsion la phase liant représentant de 20% à 80%, le tensioactif de 0,01% à 20% et l'eau le complément à 100%, les pourcentages étant en poids. Le premier constituant essentiel de la phase liant est la résine de colophane. Par résine de colophane on entend la colophane naturelle, mais également les colophanes modifiées, notamment par estérification. Parmi les colophanes estérifiées, on peut citer les colophanes estérifiées avec du glycérol ou du pentaérythritol. De préférence, la phase liant comprend une colophane estérifiée avec du glycérol ou du pentaérythritol, ou encore un mélange de ces deux colophanes estérifiées. Le second constituant essentiel de la phase liant est l'huile végétale ou le dérivé d'huile végétale. L'huile végétale qui peut être naturelle ou modifiée, est, par exemple une huile oxydée ou encore une standolie (huile cuite près de son point d'ébullition et polymérisée). L'huile végétale et le dérivé d'huile végétale sont choisis parmi les huiles végétales brutes ou raffinées et leurs dérivés, ces derniers étant choisis parmi les esters, acides gras, oxydes ou standolies. Le dérivé d'huile végétale est une huile végétale polymérisée. Parmi les huiles végétales (naturelles ou à titre d'huiles de base pour les huiles modifiées) on peut citer les huiles de soja, de lin, de tournesol, de colza, de pépins de raisin, d'arachide, d'olive, de canola, de carthame, de coprah, de germe de blé, de maïs, de noix, d'amande, de palme, de sésame, de bois de Chine ou � tung �, de ricin, de coton et leurs mélanges. L'huile végétale peut encore être un dérivé d'huile végétale ou mélange de dérivés d'huile végétale tels que les acides gras, les alcools gras, les esters d'acides gras, les esters d'acides gras modifiés chimiquement, Les esters d'acides gras sont obtenus par trans-estérification d'huiles végétales avec un alcool. Les esters d'acides gras préférés sont des esters de triglycérides d'acides gras (glycérine estérifiée par des molécules d'acides gras) et comportant des insaturations. Les triglycérides peuvent être obtenus par trituration de graines et extraction d'huile, (leur hydrolyse conduit au glycérol et à des acides gras). Les acides gras peuvent être des acides gras saturé(s) ou insaturé(s), monocarboxyliques comprenant 6 à 24 atomes de carbone, dicarboxyliques comprenant 12 à 48 atomes de carbone et/ou tricarboxylique(s) comprenant 18 à 72 atomes de carbone. De préférence, les acides gras sont isolés ou dérivés d'une huile végétale choisie parmi les huiles végétales naturelles et les huiles végétales modifiées, et par exemple parmi l'huile de soja, l'huile de lin, l'huile de tournesol, l'huile de colza, l'huile de pépins de raisin, l'huile d'arachide, l'huile d'olive, l'huile de canola, l'huile de carthame, l'huile de coprah, l'huile de germe de blé, l'huile de maïs, l'huile de noix, l'huile d'amande, l'huile de palme, l'huile de sésame et leurs mélanges. A titre d'exemple, les acides gras saturés linéaires peuvent être choisis parmi l'acide caproïque, l'acide caprylique, l'acide caprique, l'acide laurique, l'acide myristique, l'acide palmitique, l'acide margarique, l'acide stéarique, l'acide arachidique, l'acide béhénique, et l'acide lignocérique. A titre d'exemple les acides gras insaturés monocarboxyliques peuvent être choisis parmi l'acide palmitoléique, l'acide oléique, l'acide vaccénique, l'acide linoléique, l'acide linolénique, l'acide arachidonique, l'acide eicosapentaénoïque, l'acide érucique, l'acide docosahexaénolique, l'acide nervonique, et l'acide nonanonique. Les acides gras définis ci-dessus sont des acides gras monocarboxyliques convenant à la réalisation d'un liant de base conforme à l'invention. Des acides gras convenant également à la réalisation d'un liant de base conforme à l'invention sont des acides gras polymérisés, qui comprennent plus d'une fonction carboxylique, et se présent par exemple sous forme d'acides gras sous forme de dimères ou de trimères. A titre d'exemple d'acides gras dicarboxyliques sous forme de dimères, convenant aussi à la réalisation d'un liant de base conforme à l'invention on peut citer les acides gras comprenant 12 à 48 atomes de carbones saturés ou insaturés, de préférence insaturés et en particulier l'acide gras insaturés comprenant 18 atomes de carbones dont la référence CAS est 61788-89-4. Enfin, à titre d'exemple d'acides gras tricarboxyliques, sous forme de trimères convenant à la réalisation d'un liant de base conforme à l'invention on peut citer les acides gras comprenant 18 à 72 atomes de carbones saturés ou insaturés, de préférence insaturés et en particulier l'acide gras insaturé comprenant 18 atomes de carbones dont la référence CAS est 68937-90-6. La phase aqueuse comprend essentiellement de l'eau et un ou plusieurs tensioactifs. Les tensioactifs peuvent être cationiques, zwitterioniques, ou anioniques ou non ioniques. Parmi les tensioactifs on peut citer les alkylpolyglucosides (APG), les alkylsulfates, les condensats d'acides gras peptides ou d'acides aminés, les sels d'amines, les sucroesters, les alcools gras, les esters de glycérol ou poly(glycérol), les esters ou amides de glycines bétaïnes, les résines de colophane modifiées (maléinisées ou acidifiées ou estérifiées), la lécithine de soja, les méthyléthersulfonates, les phospholipides, les phosphatidylcholines, les esters ou amides de glycine bétaïne. Parmi les tensioactifs préférés on peut citer la colophane polymérisée (polygral�), l'inuline hydrophobique (Innutec SP1 t�) ou le lauryl glucoside (glucopon�). Les tensioactifs peuvent être éventuellement des composés saponifiés. Lorsque le liant comprend des colophanes ayant une activité de tensioactif, le tensioactif peut être en partie ou en totalité fourni par le liant. Dans une réalisation recommandée, l'émulsion comporte, d'une part, un liant comportant une résine de colophane estérifiée au pentaérythritol à raison de 80% à 99%, de préférence 85% à 95% en poids du liant, une huile de soja à raison de 1% à 20%, de préférence 5% à 15% en poids du liant, le liant représentant 45% à 75%, de préférence 50% à 70% en poids de l'émulsion et, d'autre part, comme tensioactif une colophane polymérisée de préférence saponifiées à raison de 10% à 30%, de préférence 15% à 25% en poids de l'émulsion et de l'eau pour complément à 100% en poids. A titre d'exemple particulier d'une émulsion telle que définie ci- dessus on peut citer l'émulsion comprenant : - 60% en poids d'un liant constitué de 90% en poids d'une colophane estérifiée par le pentaérythritol et 10% d'huile de soja, - 20% en poids de colophane polymérisée (tensioactif), -10% en poids de solution aqueuse de soude (agent de saponification du tensioactif), et - complément d'eau à 100%. Selon une autre réalisation, l'émulsion comporte, d'une part, un liant comportant une résine de colophane estérifiée à la glycérine à raison de 75% à 95%, de préférence 80% à 90% en poids du liant, une huile de lin à raison de 5% à 25%, de préférence 10% à 20% en poids du liant, le liant représentant 40% à 60%, de préférence 45% à 55% en poids de l'émulsion et, d'autre part, un tensioactif d'inuline hydrophobique de préférence saponifiée à raison de 5% à 25%, de préférence 10% à 20% en poids de l'émulsion, et de l'eau pour complément à 100% en poids de l'émulsion. A titre d'exemple d'une émulsion telle que définie ci-dessus on peut citer une émulsion comprenant : - 50% en poids d'un liant constitué de 85% en poids de colophane estérifiée à la glycérine et 15% en poids d'huile de lin ; - 16% en poids d'inuline hydrophobique (tensioactif) ; - 4% en poids de solution aqueuse de soude à 30% (agent de saponification du tensioactif) ; et - le complément d'eau. L'émulsion selon l'invention est principalement destinée à être mise en oeuvre dans une peinture ou un enduit mais peut également être mise en oeuvre dans une encre, un adhésif ou une colle. L'invention concerne donc également une peinture (y compris les vernis) ou un enduit à base d'émulsion aqueuse comportant un liant ayant au moins un composé issu de ressources renouvelables, telle que définie précédemment. La peinture ou l'enduit peut notamment comporter en poids 20% à 50%, de préférence de 25% à 35% de ladite émulsion, éventuellement jusqu'à 20%, de préférence jusqu'à 10% d'un latex naturel, de 1% à 1 0% d'additifs et de 20% à 80%, de préférence 25% à 50% de charges et éventuel(s) pigment(s). Parmi les latex naturels convenant pour les peintures et enduits de l'invention on peut citer les latex de caoutchoucs naturels. Les additifs peuvent être tous additifs classiquement utilisés dans les peintures et enduits tels que dispersants (par exemple BR3� de la société COATEX), épaississants, surfactants (par exemple un éthoxylate d'alcool secondaire, non ionique : Tergitol� 15-S- 40 de la société UNION CARBIDE) et antimousses (par exemple Drew 4202 de la société ASHLAND). Parmi les charges convenant pour la présente invention on peut citer, les carbonates alcalino-terreux tels que le carbonate de calcium, la silice, la poudre et les billes de verre (creuses ou non), polymères à microvides, poudre et granulats de marbre, craie, talc, dolomie et � extenders � (silicates,sulfates, wollastonites, aluminosilicates, hydrates d'aluminium), etc. et leurs mélanges. Parmi les pigments on peut citer les pigments minéraux comme les oxydes métalliques tels que l'oxyde de titane, les oxydes de fer, blancs de zinc, lithopone et les pigments organiques synthétiques ou naturels tels que les pigments azoïques et naphtols. Toujours parmi les pigments, on peut citer les pigments d'origine végétale (voire animale) agricole, forestière ou aquatique comme de la garance des teinturiers (Rubia tinctorum L.), du réséda ou gaude (Reseda luteola L.), du genêt des teinturiers (Genista tinctoria L.), du solidage du Canada (Solidago canadensis L.), du cosmos jaune (Cosmos sulphureus Cav.), du coréopsis des teinturiers (Coreopsis tinctoria Nutt.), du sorgho des teinturiers (Sorghum bicolor (L.) Moench.), de l'indigo de pastel (Isatis tinctoria L.), du bois de campêche (Haematoxylon campechianum L.), du bois de brésil ou pernambouc (Caesalpinia echinata Lam.), du québracho (Schinopsis lorentzii Engl.), du gambier (Uncaria gambir Roxb.), du châtaignier (Castanea sativa L.), ou de l'indigo (Indigofera anil L.) ou, encore, le nerprun, de la chlorophylle, de la cochenille, du myrobalan, de la noix de galle, du génipa ou du bois de résineux. Une peinture selon l'invention comprend de 20% à 35%, de préférence 25% à 35% en poids d'une émulsion selon l'invention, de 0 à 20% en poids d'un latex naturel, de 15% à 20% en poids de pigment, de 1% à 5% en poids d'additifs et le complément à 100% étant de l'eau. A titre d'exemple on peut citer une peinture comportant 29,3% de ladite émulsion, 3% de latex naturel, 18% de pigment (oxyde de titane), 36% de charge (carbonate de calcium + billes de verre), 2,2% d'additifs et le complément à 100% d'eau, les pourcentages étant en poids, l'émulsion végétale étant à base de résine de colophane estérifiée au pentaérythritol, d'huile de soja raffinée, de colophane polymérisée saponifiée et d'eau, et les additifs sont des dispersant, épaississant et antimousse. On peut encore citer à titre d'exemple : - une peinture comportant 26,5% de ladite émulsion, 5% de latex naturel, 18% de pigment (oxyde de titane), 37% de charge (carbonate de calcium + billes de verre), 2,2% d'additifs et le complément à 100% d'eau, les pourcentages étant en poids, l'émulsion végétale étant à base de résine de colophane estérifiée au pentaérythritol, d'huile de soja raffinée, d'inuline hydrophobique saponifiée et d'eau et les additifs sont des dispersant, épaississant et antimousse. - une peinture comportant 43% de ladite émulsion, 15% de pigment (oxyde de titane + ocre naturelle), 27% de charge (carbonate de calcium + billes de verre), 2,2% d'additifs et le complément à 100% d'eau, les pourcentages étant en poids et l'émulsion végétale étant à base de résine de colophane estérifiée au glycérol, d'huile de soja raffinée, d'inuline hydrophobique saponifiée et d'eau et les additifs sont des dispersant, épaississant et antimousse. On doit noter que dans le cadre de la présente invention les termes peinture (dont les vernis) et enduit sont considérés équivalents, les constituants de base de ces deux types de produits étant essentiellement les mêmes et la différence essentielle concerne la viscosité du produit considéré qui peut être contrôlée en fonction des proportions relatives des constituants de base ou l'ajout d'un ou plusieurs éléments spécifiques pouvant augmenter la viscosité ainsi que la taille des particules et l'épaisseur finale du film de produit. La présente invention, sans qu'elle en soit pour autant limitée, va maintenant être exemplifiée avec la description qui suit de modes de réalisation. Comme indiqué précédemment, la présente invention est notamment mise en oeuvre pour la réalisation de marquages routiers ou comme revêtement de sols pour protection de bétons ou d'enrobés bitumineux. Les produits réalisés permettant ces mises en oeuvre respectent de préférence des normes en rapport avec la réalisation prévue et notamment la norme EN1436 qui définit les performances, pour les usagers de la route, des marquages routiers blancs et jaunes quant à leur réflexion à la lumière du jour (RL), à leur rétroréflexion sous l'éclairement des projecteurs de véhicules (QD), à leur couleur et à leur glissance (SRT) Les produits correspondants répondent aux exigences minimales suivantes en France sur route sèche:35 Blanc Jaune Unités RL >= 150 >= 200 mCd/lx/m2 QD >= 100 >= 80 mCd/lx/m2 SRT >= 0,45 >= 0,45 Parmi les pigments utilisables dans des applications routières on peut mentionner non restrictivement, l'oxyde de fer jaune, l'oxyde de titane et le dioxyde de titane-rutile. De préférence, on met en oeuvre une émulsion qui comporte une colophane estérifiée au glycérol et/ou au pentaérythritol dont les formules chimiques sont respectivement : CH2 û OCOR CH2 û OCOR 1 1 ROCO - CH ROCO - CH2 - C - CH2 û OCOR 1 1 CH2 û OCOR CH2 û OCOR (R = reste de colophane) Deux émulsions ont été réalisées à base de résine de colophane respectivement estérifiée au pentaérythritol et au glycérol. La première émulsion comporte pour le liant : une résine de colophane estérifiée au pentaérythritol (Dertoline� P2L) à raison de 90% en poids du liant, une huile de soja (fluxant) à raison de 10% en poids du liant, le liant représentant 60% en poids de l'émulsion. Le liant est préparé à chaud (140°C) dans un homogénéisateur tournant à 7700 tr/min. Cette première émulsion comporte également, dans la phase aqueuse, un savon réalisé avec un tensioactif de colophane polymérisée (polygral�) à raison de 20% en poids de l'émulsion et de la soude concentrée à 30% à raison de 10% en poids de l'émulsion. Enfin, cette première émulsion comporte de l'eau en complément à 100% en poids de l'émulsion, soit environ 40% d'eau. La seconde émulsion comporte pour le liant : une résine de colophane estérifiée au glycérol (Dertoline� G2L) à raison de 85% en poids du liant, une huile de lin à raison de 15% en poids du liant, le liant représentant 50% en poids de l'émulsion. Le liant est préparé à chaud (140°C) dans un homogénéisateur tournant à 8000 tr/min. Cette seconde émulsion comporte également un savon réalisé avec de l'inuline hydrophobique (Innutec SP1t) à raison de 16% en poids de l'émulsion et de la soude concentrée à 30% à raison de 4% en poids de l'émulsion. Enfin, cette seconde émulsion comporte de l'eau en complément à 100% en poids de l'émulsion, soit environ 50% d'eau. A noter qu'en alternative, un savon avec du lauryl glucoside 10 (glucopon� 650EC) peut être réalisé. Le tableau suivant donne les compositions et les principales propriétés physico-chimiques mesurées sur ces deux émulsions. Emulsion 1 Emulsion 2 (1 tonne) (1 tonne) Fabrication MOPCST EM-001-1 / EM-001-2 Phase liant de l'émulsion kg/t 600 500 Formule du liant (%) résine P2L 90% résine G2L 85% Résine de colophane huile de soja 10% huile de lin 15% Fluxant Température oc 140 140 Vitesse de l'homogénéisateur tr/min 7700 8000 Phase aqueuse Polygral 20Kg/t Innutec SP1t 16Kg/t Formule NaOH(30%) 10Kg/t NaOH(30%) 4Kg/t Eau (complément à) 400Kg/t 500 Kg/t Température oc 50 70 Régime phase aqueuse I/h 50 60 pH de la phase aqueuse >12 >12 Temps d'incorporation du liant 2min-2min30 2min-2min30 Soutirage après x minutes après fin 1 min l min Incorporation Extrait sec (balance infrarouge) 39,3 50,8 MOPCST PC-011 Teneur en eau % Granulométrie laser à J+1 0,56 0,78 MOPCST EM-005 Diamètre médian �m Ecart-Type (Iog10) �m 0,34 0,41 pH 9,6 9,1 NF EN 12850 Température °C 20 20 Visco (Cp ac RV3-100RPM) à J+1 273 mPa.s (R2V100) 66 mPa.s Trois formulations de peinture ont été réalisées à partir des deux émulsions précédentes. Les formulations correspondantes sont 5 données dans les trois tableaux suivants. Peinture 1 Nature du produit Nom commercial Fournisseur Pourcentage en masse Emulsion résine de colophane Dertoline P2L DRT 15 estérifiée au pentaérythritol huile végétale Huile de soja raffinée Cargill 3 Tensioactif de colophane Polygral DRT 0,6 polymérisée Agent de saponification Hydroxyde de sodium Carlo Erba 0,3 (dilué 30%) Eau - - 10, 4 Latex Latex Naturel Latex naturel Lambert 3 Rivière Pigment Oxyde de titane Titanpol R-001 ZschPolice 18 Charges Carbonate de calcium Durcal 5 Omya 28 Billes de verre Aq 0/45 Potters 8 Additifs Antimousse Drewplus Tg 4202 Ashland 0,5 peinture Dispersant Coatex BR3 Coatex 1,5 Epaississant Byk 420 Byk Chemie 0,2 Eau - - 11,5 TOTAL 100 Peinture 2 Nature du produit Nom commercial Fournisseur Pourcentage en masse Emulsion résine de colophane Dertoline P2L DRT 12,5 estérifiée au pentaérythritol huile végétale Huile de soja raffinée Cargill 1,5 Tensioactif d'inuline Innutec Spltl Orafti 1 hydrophobique Agent de saponification Hydroxyde de sodium Carlo Erba 0,5 (dilué 30%) Eau - - 11 Latex Latex Naturel Latex naturel Lambert 5 Rivière Pigment Oxyde de titane Titanpol R-001 ZschPolice 18 Charges Silice Millicil C300 Omya 28 Billes de verre Aq 0/45 Potters 9 Additifs Antimousse Drewplus Tg 4202 Ashland 0,5 peinture Dispersant Coatex 123 Coatex 1,5 Epaississant Byk 420 Byk Chemie 0,2 Eau - - 11,3 TOTAL 100 12 Peinture 3 Nature du produit Nom commercial Fournisseur Pourcentage en masse Emulsion résine de colophane Dertoline G2L DRT 22,5 estérifiée au glycérol huile végétale Huile de soja raffinée Cargill 4,5 Tensioactif d'inuline Innutec Splt Orafti 0,9 hydrophobique Agent de saponification Hydroxyde de sodium Carlo Erba 0,45 (dilué 30%) Eau - -15,45 Pigment Oxyde de titane Titanpol R-001 ZschPolice 9 Ocre naturelle Ocre havane Maison de 6 l'écologie Charges Carbonate de calcium Durcal 5 Omya 22 Billes de verre Aq 0/45 Potters 5 Additifs Antimousse Drewplus Tg 4202 Ashland 0,5 peinture Dispersant Coatex BR3 Coatex 1,5 Epaississant Byk 420 Byk Chemie 0,2 Eau - - 12 TOTAL 100 On comprend que les valeurs et proportions données aussi bien pour l'émulsion que pour les peintures sont indicatives et qu'elles peuvent varier pour ces mêmes formulations ou pour la réalisation d'autres formulations entrant dans le cadre de l'invention. Caractéristiques des peintures Méthode Peinture N°1 Peinture N°2 Peinture N°3 Extrait sec NF EN ISO 3251 76% 77% 75% Teneur en cendres NF T 30-012 60% 43% 59% Viscosité Brookfield ISO 2555 5880 mPa.s 3040 mPa.s 5540 mPa.S (RV4/ 10 RPM) Viscosité Brookfield ISO 2555 1250 mPa.s 858 mPa.s 1120 mPa.s (PVA/ 100 RPM) Temps de séchage NF L 16-116 35 min 42 min 37 min au BK Dureté Persoz (J+1) NF EN ISO 1522 17 sec 37 sec 22 sec MFFT ISO2115 1,5°C 4°C 2°C A partir de ces formulations de peintures, on obtient un film dur en quelques minutes à température ambiante avec un très bon effet 15 filmogène. L'application par pulvérisation en couche mince peut 13 permettre d'abaisser le temps de séchage à moins de 10 minutes. Enfin, ces peintures ont d'excellentes caractéristiques mécaniques. REVENDICATIONS 1. Emulsion aqueuse comportant un liant ayant au moins un composé issu de ressources renouvelables, ladite émulsion étant destinée à être mise en oeuvre dans une peinture ou un enduit, caractérisée en ce qu'elle comporte : d'une part une phase liant résultant du mélange d'au moins une résine de colophane et d'au moins une huile végétale ou un dérivé d'huile végétale, dans la phase liant, la résine de colophane représentant 99% à 40%, de préférence de 99% à 70% et, mieux, de 95% à 84%, et l'huile végétale ou dérivé d'huile végétale représentant le complément à 100% de la phase liant, et d'autre part une phase aqueuse comportant au moins un tensioactif et de l'eau, dans l'émulsion la phase liant représentant de 20% à 80%, le tensioactif de 0,01% à 20% et l'eau le complément à 100%, les pourcentages étant en poids. 2. Emulsion selon la revendication 1, caractérisée en ce que la résine de colophane est choisie parmi un ou plusieurs des produits suivants: la colophane naturelle, un dérivé de la colophane notamment par estérification et dans ce dernier cas, le dérivé de la colophane estérifié l'est de préférence par le glycérol ou le pentaérythritol. 3. Emulsion selon la revendication 1 ou 2, caractérisée en ce que l'huile végétale et le dérivé d'huile végétale sont choisis parmi les huiles végétales brutes ou raffinées et leurs dérivés, ces derniers étant choisis parmi les esters, acides gras, oxydes ou standolies. 4. Emulsion selon la revendication 1, 2 ou 3, caractérisée en ce que l'huile provient d'un ou plusieurs des produits suivants : les huiles de soja, de lin, de tournesol, de colza, de pépins de raisin, d'arachide, d'olive, de canola, de carthame, de coprah, de germe de blé, de maïs, de noix, d'amande, de palme, de sésame, de bois de Chine ou � tung �, de ricin, de coton. 5. Emulsion selon l'une quelconque des revendications 1 à 4, caractérisée en ce que le tensioactif est un tensioactif cationique, anionique, zwitterionique ou non ionique. 6. Emulsion selon la revendication 5, caractérisée en ce que le/les tensioactifs sont choisis parmi les alkylpolyglucosides (APG), les alkylsulfates, les condensats d'acides gras peptides ou d'acides aminés, les sels d'amines, les sucroesters, les alcools gras, les esters de (poly)glycérol, les esters ou amides de glycines bétaïnes, les résines de colophane modifiées, la lécithine de soja, les méthyléthersulfonates, les phospholipides, les phosphatidylcholines, les esters ou amides de glycine bétaïne. 7. Emulsion selon la revendication 6, caractérisée en ce que le tensioactif ou au moins un des tensioactifs est un dérivé de colophane et en ce que lorsque la phase liant comporte ce même dérivé de colophane, ledit tensioactif est apporté au moins en partie par la phase liant. 8. Emulsion selon l'une quelconque des revendications précédentes, caractérisée en ce qu'elle comporte, d'une part, un liant comportant une résine de colophane estérifiée au pentaérythritol à raison de 80 à 99%, de préférence 85 à 95%, en poids du liant, une huile de soja à raison de 1 à 20%, de préférence 5 à 15% en poids du liant, le liant représentant 45 à 75%, de préférence 50 à 70% en poids de l'émulsion et, d'autre part, un tensioactif de colophane polymérisée saponifiée à raison de 10 à 30%, de préférence 15 à 25% en poids de l'émulsion et de l'eau pour complément à 100% en poids de l'émulsion. 9. Emulsion selon l'une quelconque des revendications 1 à 7, caractérisée en ce qu'elle comporte, d'une part, un liant comportant une résine de colophane estérifiée au glycérol à raison de 75 à 95%, de préférence 80 à 90% en poids du liant, une huile de lin à raison de 5 à 25%, de préférence 10 à 20% en poids du liant, le liant représentant 40 à 60%, de préférence 45 à 55% en poids de l'émulsion et, d'autre part, un tensioactif d'inuline hydrophobique saponifié à raison de 5 à 25%, de préférence 10 à 20% en poids del'émulsion et de l'eau pour complément à 100% en poids de l'émulsion. 10. Peinture ou enduit à base d'émulsion aqueuse comportant un liant ayant au moins un composé issu de ressources renouvelables, caractérisé en ce qu'il comporte une émulsion selon l'une quelconque des revendications précédentes. 11. Peinture ou enduit selon la revendication 10, caractérisé en ce qu'il comporte, en poids, de 20% à 50%, de préférence de 25 à 35% de ladite émulsion, éventuellement jusqu'à 20%, de préférence jusqu'à 10% d'un latex naturel, de 1% à 10% d'additifs et de 20% à 80% de charges et éventuel(s) pigment(s). 12. Peinture selon la revendication 10, caractérisée en ce qu'elle comprend, en poids, de 20 à 35%, de préférence 25 à 35% de la dite émulsion, 0 à 20% d'un latex naturel, de 15 à 20% en poids d'un pigment, de 1 à 5% en poids d'additifs et le complément à 100% étant de l'eau. 13. Peinture selon la revendication 12, caractérisée en ce qu'elle comporte 29,3% de ladite émulsion, 3 de latex naturel, 18% d'oxyde de titane, 36% de charge carbonate de calcium + billes de verre, 2,2% d'additifs et le complément à 100% d'eau, les pourcentages étant en poids et l'émulsion végétale étant à base de résine de colophane estérifiée au pentaérythritol, d'huile de soja raffinée, de colophane polymérisée saponifiée et d'eau et les additifs sont des dispersant, épaississant et antimousse. 14. Peinture selon la revendication 12, caractérisée en ce qu'elle comporte 26,5% de ladite émulsion, 5% de latex naturel, 18% d'oxyde de titane, 37% de charge carbonate de calcium + billes de verre, 2,2% d'additifs et le complément à 100% d'eau, les pourcentages étant en poids et l'émulsion végétale étant à base de résine de colophane estérifiée au pentaérythritol, d'huile de soja raffinée, d'inuline hydrophobique saponifiée et d'eau et les additifs sont des dispersant, épaississant et antimousse. 15. Peinture selon la revendication 12, caractérisée en ce qu'elle comporte 43% de ladite émulsion, 15% d'oxyde de titane + ocre naturelle, 27% de charge carbonate de calcium + billes de verre,2,2% d'additifs et le complément à 100% d'eau, les pourcentages étant en poids et l'émulsion végétale étant à base de résine de colophane estérifiée au glycérol, d'huile de soja raffinée, d'inuline hydrophobique saponifiée et d'eau et les additifs sont des dispersant, épaississant et antimousse.